(57)【要約】      （修正有）【課題】アルミニウム合金もしくはマグネシウム合金と、鋼との異材を、安価なアーク溶接設備を用いて、強固かつ信頼性の高い品質で接合でき、かつ開断面構造にも閉断面構造にも制限無く適用できる、異材接合用アークスポット溶接法、接合補助部材、及び、異材溶接継手を提供する。【解決手段】異材溶接継手１は、アルミニウム合金もしくはマグネシウム合金製の上板１０と、上板１０にアークスポット溶接された、鋼製の下板２０と、を備え、上板１０は、下板２０との重ね合わせ面に臨む穴１１を有し、上板１０に設けられた穴１１に挿入される挿入部３１と、非挿入部３２と、を持った段付きの外形形状を有し、且つ、挿入部３１及び非挿入部３２を貫通する中空部３３が形成される鋼製の接合補助部材３０をさらに備え、接合補助部材３０の中空部３３は、鉄合金、または、Ｎｉ合金の溶接金属４０で充填されると共に、溶接金属４０と、溶融された下板２０及び接合補助部材３０の一部とによって溶融部Ｗが形成される。【選択図】図１A
2018034164.tif 000002
【特許請求の範囲】
【請求項１】
アルミニウム合金もしくはマグネシウム合金製の第１の板と、鋼製の第２の板と、を接合する異材接合用アークスポット溶接法であって、
前記第１の板に穴を空ける工程と、
前記第１の板と前記第２の板を重ね合わせる工程と、
挿入部と非挿入部とを持った段付きの外形形状を有し、且つ、前記挿入部及び前記非挿入部を貫通する中空部が形成される鋼製の接合補助部材を、前記第１の板に設けられた穴に挿入する工程と、
以下の（ａ）〜（ｅ）のいずれかの手法によって、前記接合補助部材の中空部を溶接金属で充填すると共に、前記第２の板及び前記接合補助部材を溶接する工程と、
を備える異材接合用アークスポット溶接法。
（ａ）鉄合金、または、Ｎｉ合金の前記溶接金属が得られる溶接ワイヤを溶極として用いるガスシールドアーク溶接法。
（ｂ）前記溶接ワイヤを溶極として用いるノンガスアーク溶接法。
（ｃ）前記溶接ワイヤを非溶極フィラーとして用いるガスタングステンアーク溶接法。
（ｄ）前記溶接ワイヤを非溶極フィラーとして用いるプラズマアーク溶接法。
（ｅ）鉄合金、または、Ｎｉ合金の前記溶接金属が得られる被覆アーク溶接棒を溶極として用いる被覆アーク溶接法。
【請求項２】
前記第２の板には、絞り加工により膨出部が形成されており、
前記重ね合わせ工程において、前記第２の板の膨出部が、前記第１の板の穴内に配置される、請求項１に記載の異材接合用アークスポット溶接法。
【請求項３】
前記重ね合わせ工程の前に、前記第１の板と前記第２の板の少なくとも一方の重ね合せ面には、前記穴の周囲に、全周に亘って接着剤を塗布する工程を、さらに備える、請求項１又は２に記載の異材接合用アークスポット溶接法。
【請求項４】
前記挿入工程において、前記接合補助部材の非挿入部と、該非挿入部と対向する前記第１の板との間の少なくとも一方の対向面に、接着剤を塗布する、請求項１〜３のいずれか１項に記載の異材接合用アークスポット溶接法。
【請求項５】
前記挿入工程の際、又は、前記充填溶接工程後に、前記接合補助部材の非挿入部と、前記第１の板の表面との境界部に接着剤を塗布する、請求項１〜４のいずれか１項に記載の異材接合用アークスポット溶接法。
【請求項６】
前記接合補助部材の挿入部の高さＰＨ１は、前記第１の板の板厚ＢＨの１０％以上１００％以下である、請求項１〜５のいずれか１項に記載の異材接合用アークスポット溶接法。
【請求項７】
前記接合補助部材の挿入部の直径ＰＤ１は、前記第１の板の穴の直径ＢＤに対し８０％以上１０５％以下である、請求項１〜６のいずれか１項に記載の異材接合用アークスポット溶接法。
【請求項８】
前記接合補助部材の非挿入部の直径ＰＤ２は、前記第１の板の穴の直径ＢＤに対し１０５％以上である、請求項１〜７のいずれか１項に記載の異材接合用アークスポット溶接法。
【請求項９】
前記接合補助部材の非挿入部の高さＰＨ２は、前記第１の板の板厚ＢＨの５０％以上１５０％以下である、請求項１〜８のいずれか１項に記載の異材接合用アークスポット溶接法。
【請求項１０】
前記充填溶接工程において、前記接合補助部材の表面上に余盛りが形成され、かつ前記余盛りの直径ＷＤが、前記接合補助部材の中空部の直径ＰＳに対し、１０５％以上となる、請求項１〜９のいずれか１項に記載の異材接合用アークスポット溶接法。
【請求項１１】
請求項１〜１０のいずれか１項に記載の異材接合用アークスポット溶接法に用いられ、
鋼製で、挿入部と非挿入部とを持った段付きの外形形状を有し、且つ、前記挿入部及び前記非挿入部を貫通する中空部が形成される、接合補助部材。
【請求項１２】
アルミニウム合金もしくはマグネシウム合金製の第１の板と、該第１の板にアークスポット溶接された、鋼製の第２の板と、を備える異材溶接継手であって、
前記第１の板は、前記第２の板との重ね合わせ面に臨む穴を有し、
前記第１の板に設けられた穴に挿入される挿入部と、非挿入部と、を持った段付きの外形形状を有し、且つ、前記挿入部及び前記非挿入部を貫通する中空部が形成される鋼製の接合補助部材をさらに備え、
前記接合補助部材の中空部は、鉄合金、または、Ｎｉ合金の溶接金属で充填されると共に、前記溶接金属と、溶融された前記第２の板及び前記接合補助部材の一部とによって溶融部が形成される、異材溶接継手。
【請求項１３】
前記第１の板の穴内には、前記第２の板に形成された膨出部が配置される、請求項１２に記載の異材溶接継手。
【請求項１４】
前記第１の板と前記第２の板の少なくとも一方の前記重ね合せ面には、前記穴の周囲に、全周に亘って設けられた接着剤を備える、請求項１２又は１３に記載の異材溶接継手。
【請求項１５】
前記接合補助部材の非挿入部と、該非挿入部と対向する前記第１の板との間の少なくとも一方の対向面に設けられた接着剤を備える、請求項１２〜１４のいずれか１項に記載の異材溶接継手。
【請求項１６】
前記接合補助部材の非挿入部と、前記第１の板の表面との境界部に設けられた接着剤を備える、請求項１２〜１５のいずれか１項に記載の異材溶接継手。
【請求項１７】
前記接合補助部材の挿入部の高さＰＨ１は、前記第１の板の板厚ＢＨの１０％以上１００％以下である、請求項１２〜１６のいずれか１項に記載の異材溶接継手。
【請求項１８】
前記接合補助部材の挿入部の直径ＰＤ１は、前記第１の板の穴の直径ＢＤに対し８０％以上１０５％以下である、請求項１２〜１７のいずれか１項に記載の異材溶接継手。
【請求項１９】
前記接合補助部材の非挿入部の直径ＰＤ２は、前記第１の板の穴の直径ＢＤに対し１０５％以上である、請求項１２〜１８のいずれか１項に記載の異材溶接継手。
【請求項２０】
前記接合補助部材の非挿入部の高さＰＨ２は、前記第１の板の板厚ＢＨの５０％以上１５０％以下である、請求項１２〜１９のいずれか１項に記載の異材溶接継手。
【請求項２１】
前記接合補助部材の表面上に余盛りが形成され、かつ前記余盛りの直径ＷＤが、前記接合補助部材の中空部の直径ＰＳに対し、１０５％以上となる、請求項１２〜２０のいずれか１項に記載の異材溶接継手。
【発明の詳細な説明】
【技術分野】
【０００１】
本発明は、異材接合用アークスポット溶接法、接合補助部材、及び、異材溶接継手に関する。
【背景技術】
【０００２】
自動車を代表とする輸送機器には、（ａ）有限資源である石油燃料消費、（ｂ）燃焼に伴って発生する地球温暖化ガスであるＣＯ２、（ｃ）走行コストといった各種の抑制を目的として、走行燃費の向上が常に求められている。その手段としては、電気駆動の利用など動力系技術の改善の他に、車体重量の軽量化も改善策の一つである。軽量化には現在の主要材料となっている鋼を、軽量素材であるアルミニウム合金、マグネシウム合金、炭素繊維などに置換する手段がある。しかし、全てをこれら軽量素材に置換するには、高コスト化や強度不足になる、といった課題があり、解決策として鋼と軽量素材を適材適所に組み合わせた、いわゆるマルチマテリアルと呼ばれる設計手法が注目を浴びている。
【０００３】
鋼と上記軽量素材を組み合わせるには、必然的にこれらを接合する箇所が出てくる。鋼同士やアルミニウム合金同士、マグネシウム合金同士では容易である溶接が、異材では極めて困難であることが知られている。この理由として、鋼とアルミニウムあるいはマグネシウムの溶融混合部には極めて脆い性質である金属間化合物（ＩＭＣ）が生成し、引張や衝撃といった外部応力で溶融混合部が容易に破壊してしまうことにある。このため、抵抗スポット溶接法やアーク溶接法といった溶接法が異材接合には採用できず、他の接合法を用いるのが一般的である。鋼と炭素繊維の接合も、後者が金属ではないことから溶接を用いることができない。
【０００４】
従来の異材接合技術の例としては、鋼素材と軽量素材の両方に貫通穴を設けてボルトとナットで上下から拘束する手段があげられる。また、他の例としては、かしめ部材を強力な圧力をかけて片側から挿入し、かしめ効果によって拘束する手段が知られている（例えば、特許文献１参照）。
【０００５】
さらに、他の例としては、アルミ合金素材に鋼製の接合部材をポンチとして押し込むことで穴あけと接合部材を仮拘束し、次に鋼素材と重ね合わせ、上下両方から銅電極にて挟み込んで、圧力と高電流を瞬間的に与えて鋼素材と接合部材を抵抗溶接する手段が提案されている（例えば、特許文献２参照）。
【０００６】
また、他の例としては、摩擦攪拌接合ツールを用いてアルミ合金と鋼の素材同士を直接接合する手段も開発されている。（例えば、特許文献３参照）。
【先行技術文献】
【特許文献】
【０００７】
【特許文献１】特開２００２−１７４２１９号公報
【特許文献２】特開２００９−２８５６７８号公報
【特許文献３】特許第５０４４１２８号公報
【発明の概要】
【発明が解決しようとする課題】
【０００８】
しかしながら、ボルトとナットによる接合法は、鋼素材と軽量素材が閉断面構造を構成するような場合（図１７Ａ参照）、ナットを入れることができず適用できない。また、適用可能な開断面構造の継手の場合（図１７Ｂ、図１７Ｃ参照）でも、ナットを回し入れるのに時間を要し能率が悪いという課題がある。
【０００９】
また、特許文献１に記載の接合法は、比較的容易な方法ではあるが、鋼の強度が高い場合には挿入できない問題があり、且つ、接合強度は摩擦力とかしめ部材の剛性に依存するので、高い接合強度が得られないという問題がある。また、挿入に際しては表・裏両側から治具で押さえ込む必要があるため、閉断面構造には適用できないという課題もある。
【００１０】
さらに、特許文献２に記載の接合法も、閉断面構造には適用できず、また、抵抗溶接法は設備が非常に高価であるという課題がある。
【００１１】
特許文献３に記載の接合法は、アルミ合金素材を低温領域で塑性流動させながら鋼素材面に圧力をかけることで、両素材が溶融し合うことがなく、金属間化合物の生成を防止しながら金属結合力が得られるとされ、鋼と炭素繊維も接合可能という研究成果もある。しかしながら、本接合法も閉断面構造には適用できず、また高い圧力を必要とするので機械的に大型となり、高価であるという問題がある。また、接合力としてもそれほど高くならない。
【００１２】
したがって、既存の異材接合技術は、（ｉ）部材や開先形状が開断面構造に限定される、（ｉｉ）接合強度が低い、（ｉｉｉ）設備コストが高価であるといった一つ以上の問題を持っている。このため、種々の素材を組み合わせたマルチマテリアル設計を普及させるためには、（ｉ’）開断面構造と閉断面構造の両方に適用できる、（ｉｉ’）接合強度が十分に高く、かつ信頼性も高い、（ｉｉｉ’）低コストであるという全ての要素を兼ね備えた、使いやすい新技術が求められている。
【００１３】
本発明は、前述した課題に鑑みてなされたものであり、その目的は、アルミニウム合金（以下「Ａｌ合金」とも言う）もしくはマグネシウム合金（以下、「Ｍｇ合金」とも言う）と鋼の異材を、既に世に普及している安価なアーク溶接設備を用いて、強固かつ信頼性の高い品質で接合でき、かつ開断面構造にも閉断面構造にも制限無く適用できる、異材接合用アークスポット溶接法、接合補助部材、及び、異材溶接継手を提供することにある。
【課題を解決するための手段】
【００１４】
ここで、Ａｌ合金もしくはＭｇ合金と鋼を溶融接合させようとすると、上述したように金属間化合物（ＩＭＣ）の生成が避けられない。一方、鋼同士の溶接は最も高い接合強度と信頼性を示すことは、科学的にも実績的にも自明である。
そこで、本発明者らは、鋼同士の溶接を結合力として用い、一方、Ａｌ合金やＭｇ合金を溶融させず、拘束力で鋼との接合を達成する手段を考案した。
【００１５】
従って、本発明の上記目的は、下記の構成により達成される。
（１）  アルミニウム合金もしくはマグネシウム合金製の第１の板と、鋼製の第２の板と、を接合する異材接合用アークスポット溶接法であって、
前記第１の板に穴を空ける工程と、
前記第１の板と前記第２の板を重ね合わせる工程と、
挿入部と非挿入部とを持った段付きの外形形状を有し、且つ、前記挿入部及び前記非挿入部を貫通する中空部が形成される鋼製の接合補助部材を、前記第１の板に設けられた穴に挿入する工程と、
以下の（ａ）〜（ｅ）のいずれかの手法によって、前記接合補助部材の中空部を溶接金属で充填すると共に、前記第２の板及び前記接合補助部材を溶接する工程と、
を備える異材接合用アークスポット溶接法。
（ａ）鉄合金、または、Ｎｉ合金の前記溶接金属が得られる溶接ワイヤを溶極として用いるガスシールドアーク溶接法。
（ｂ）前記溶接ワイヤを溶極として用いるノンガスアーク溶接法。
（ｃ）前記溶接ワイヤを非溶極フィラーとして用いるガスタングステンアーク溶接法。
（ｄ）前記溶接ワイヤを非溶極フィラーとして用いるプラズマアーク溶接法。
（ｅ）鉄合金、または、Ｎｉ合金の前記溶接金属が得られる被覆アーク溶接棒を溶極として用いる被覆アーク溶接法。
（２）  前記第２の板には、絞り加工により膨出部が形成されており、
前記重ね合わせ工程において、前記第２の板の膨出部が、前記第１の板の穴内に配置される、（１）に記載の異材接合用アークスポット溶接法。
（３）  前記重ね合わせ工程の前に、前記第１の板と前記第２の板の少なくとも一方の重ね合せ面には、前記穴の周囲に、全周に亘って接着剤を塗布する工程を、さらに備える、（１）又は（２）に記載の異材接合用アークスポット溶接法。
（４）  前記挿入工程において、前記接合補助部材の非挿入部と、該非挿入部と対向する前記第１の板との間の少なくとも一方の対向面に、接着剤を塗布する、（１）〜（３）のいずれかに記載の異材接合用アークスポット溶接法。
（５）  前記挿入工程の際、又は、前記充填溶接工程後に、前記接合補助部材の非挿入部と、前記第１の板の表面との境界部に接着剤を塗布する、（１）〜（４）のいずれかに記載の異材接合用アークスポット溶接法。
（６）  前記接合補助部材の挿入部の高さＰＨ１は、前記第１の板の板厚ＢＨの１０％以上１００％以下である、（１）〜（５）のいずれかに記載の異材接合用アークスポット溶接法。
（７）  前記接合補助部材の挿入部の直径ＰＤ１は、前記第１の板の穴の直径ＢＤに対し８０％以上１０５％以下である、（１）〜（６）のいずれかに記載の異材接合用アークスポット溶接法。
（８）  前記接合補助部材の非挿入部の直径ＰＤ２は、前記第１の板の穴の直径ＢＤに対し１０５％以上である、（１）〜（７）のいずれかに記載の異材接合用アークスポット溶接法。
（９）  前記接合補助部材の非挿入部の高さＰＨ２は、前記第１の板の板厚ＢＨの５０％以上１５０％以下である、（１）〜（８）のいずれかに記載の異材接合用アークスポット溶接法。
（１０）  前記充填溶接工程において、前記接合補助部材の表面上に余盛りが形成され、かつ前記余盛りの直径ＷＤが、前記接合補助部材の中空部の直径ＰＳに対し、１０５％以上となる、（１）〜（９）のいずれかに記載の異材接合用アークスポット溶接法。
【００１６】
（１１）  （１）〜（１０）のいずれかに記載の異材接合用アークスポット溶接法に用いられ、
鋼製で、挿入部と非挿入部とを持った段付きの外形形状を有し、且つ、前記挿入部及び前記非挿入部を貫通する中空部が形成される、接合補助部材。
【００１７】
（１２）  アルミニウム合金もしくはマグネシウム合金製の第１の板と、該第１の板にアークスポット溶接された、鋼製の第２の板と、を備える異材溶接継手であって、
前記第１の板は、前記第２の板との重ね合わせ面に臨む穴を有し、
前記第１の板に設けられた穴に挿入される挿入部と、非挿入部と、を持った段付きの外形形状を有し、且つ、前記挿入部及び前記非挿入部を貫通する中空部が形成される鋼製の接合補助部材をさらに備え、
前記接合補助部材の中空部は、鉄合金、または、Ｎｉ合金の溶接金属で充填されると共に、前記溶接金属と、溶融された前記第２の板及び前記接合補助部材の一部とによって溶融部が形成される、異材溶接継手。
（１３）  前記第１の板の穴内には、前記第２の板に形成された膨出部が配置される、（１２）に記載の異材溶接継手。
（１４）  前記第１の板と前記第２の板の少なくとも一方の前記重ね合せ面には、前記穴の周囲に、全周に亘って設けられた接着剤を備える、（１２）又は（１３）に記載の異材溶接継手。
（１５）  前記接合補助部材の非挿入部と、該非挿入部と対向する前記第１の板との間の少なくとも一方の対向面に設けられた接着剤を備える、（１２）〜（１４）のいずれかに記載の異材溶接継手。
（１６）  前記接合補助部材の非挿入部と、前記第１の板の表面との境界部に設けられた接着剤を備える、（１２）〜（１５）のいずれかに記載の異材溶接継手。
（１７）  前記接合補助部材の挿入部の高さＰＨ１は、前記第１の板の板厚ＢＨの１０％以上１００％以下である、（１２）〜（１６）のいずれかに記載の異材溶接継手。
（１８）  前記接合補助部材の挿入部の直径ＰＤ１は、前記第１の板の穴の直径ＢＤに対し８０％以上１０５％以下である、（１２）〜（１７）のいずれかに記載の異材溶接継手。
（１９）  前記接合補助部材の非挿入部の直径ＰＤ２は、前記第１の板の穴の直径ＢＤに対し１０５％以上である、（１２）〜（１８）のいずれかに記載の異材溶接継手。
（２０）  前記接合補助部材の非挿入部の高さＰＨ２は、前記第１の板の板厚ＢＨの５０％以上１５０％以下である、（１２）〜（１９）のいずれかに記載の異材溶接継手。
（２１）  前記接合補助部材の表面上に余盛りが形成され、かつ前記余盛りの直径ＷＤが、前記接合補助部材の中空部の直径ＰＳに対し、１０５％以上となる、（１２）〜（２０）のいずれかに記載の異材溶接継手。
【発明の効果】
【００１８】
本発明によれば、アルミニウム合金もしくはマグネシウム合金と、鋼との異材を、安価なアーク溶接設備を用いて、強固かつ信頼性の高い品質で接合でき、かつ開断面構造にも閉断面構造にも制限無く適用できる。
【図面の簡単な説明】
【００１９】
【図１Ａ】本発明の一実施形態に係る異材溶接継手の斜視図である。
【図１Ｂ】図１ＡのＩ−Ｉ線に沿った異材溶接継手の断面図である。
【図２Ａ】本実施形態の異材接合用アークスポット溶接法の穴開け作業を示す図である。
【図２Ｂ】本実施形態の異材接合用アークスポット溶接法の重ね合わせ作業を示す図である。
【図２Ｃ】本実施形態の異材接合用アークスポット溶接法の挿入作業を示す図である。
【図２Ｄ】本実施形態の異材接合用アークスポット溶接法の溶接作業を示す図である。
【図３Ａ】穴開け作業の一例の第１工程を示す図である。
【図３Ｂ】穴開け作業の一例の第２工程を示す図である。
【図３Ｃ】穴開け作業の一例の第３工程を示す図である。
【図３Ｄ】穴開け作業の一例の第４工程を示す図である。
【図４Ａ】溶接金属の溶込みを説明するための異材溶接継手の断面図である。
【図４Ｂ】溶接金属の溶込みを説明するための異材溶接継手の断面図である。
【図５Ａ】上板と下板に互いに離間する板幅方向の外力が作用した状態を示す異材溶接継手の断面図である。
【図５Ｂ】金属間化合物が形成された場合に、上板と下板に互いに離間する板幅方向の外力が作用した状態を示す異材溶接継手の断面図である。
【図６】上板と下板に互いに離間する板厚方向の外力が作用した状態を示す異材溶接継手の断面図である。
【図７Ａ】上板と下板との間に空隙が存在するアーク溶接前の状態を示す上板、下板、及び接合補助部材の断面図である。
【図７Ｂ】アーク溶接後の状態を熱収縮力と共に示す異材溶接継手の断面図である。
【図８】接合補助部材の寸法関係を説明するための上板、下板、及び接合補助部材の断面図である。
【図９Ａ】異材接合用アークスポット溶接法の第１変形例を説明するための上板と下板の斜視図である。
【図９Ｂ】異材接合用アークスポット溶接法の第１変形例を説明するための上板と下板の断面図である。
【図１０Ａ】異材接合用アークスポット溶接法の第２変形例を説明するための上板と下板の斜視図である。
【図１０Ｂ】異材接合用アークスポット溶接法の第２変形例を説明するための上板と下板の断面図である。
【図１１Ａ】異材接合用アークスポット溶接法の第３変形例を説明するための上板、下板、及び接合補助部材の斜視図である。
【図１１Ｂ】異材接合用アークスポット溶接法の第３変形例を説明するための上板、下板、及び接合補助部材の断面図である。
【図１２】第３変形例において、横向き姿勢でアーク溶接が施されている状態を示す図である。
【図１３Ａ】異材接合用アークスポット溶接法の第４変形例を説明するための異材溶接継手の斜視図である。
【図１３Ｂ】異材接合用アークスポット溶接法の第４変形例を説明するための異材溶接継手の断面図である。
【図１４Ａ】図１の接合補助部材を示す上面図、側面図、及び下面図である。
【図１４Ｂ】接合補助部材の変形例を示す上面図、側面図、及び下面図である。
【図１４Ｃ】接合補助部材の他の変形例を示す上面図、側面図、及び下面図である。
【図１５】異材接合用アークスポット溶接法、及び異材溶接継手の第５変形例を説明するための断面図である。
【図１６Ａ】第５変形例の異材接合用アークスポット溶接法において、絞り加工により膨出部を形成した下板に上板を重ね合わせる工程を示す断面図である。
【図１６Ｂ】第５変形例の異材接合用アークスポット溶接法において、絞り加工により膨出部を形成した下板に重ね合された上板の穴に、接合補助部材を挿入する工程を示す断面図である。
【図１６Ｃ】第５変形例の異材接合用アークスポット溶接法において、下板の膨出部と接合補助部材の膨出部が上板の穴内に配置された状態を示す断面図である。
【図１７Ａ】本実施形態の異材溶接継手が適用された閉断面構造を示す斜視図である。
【図１７Ｂ】本実施形態の異材溶接継手が適用された、Ｌ字板と平板による開断面構造を示す斜視図である。
【図１７Ｃ】本実施形態の異材溶接継手が適用された、２枚の平板による開断面構造を示す斜視図である。
【発明を実施するための形態】
【００２０】
以下、本発明の一実施形態に係る異材接合用アークスポット溶接法、接合補助部材、及び、異材溶接継手を図面に基づいて詳細に説明する。
【００２１】
本実施形態の異材接合用アークスポット溶接法は、互いに重ね合わせされる、アルミニウム合金もしくはマグネシウム合金製の上板１０（第１の板）と、鋼製の下板２０（第２の板）とを、鋼製の接合補助部材３０を介して、後述するアークスポット溶接法によって接合することで、図１Ａ及び図１Ｂに示すような異材溶接継手１を得るものである。
【００２２】
上板１０には、板厚方向に貫通して、下板２０の重ね合わせ面に臨む穴１１が設けられており、この穴１１に接合補助部材３０が挿入される。
【００２３】
接合補助部材３０は、上板１０の穴１１に挿入される挿入部３１と、上板１０の上面に配置されるフランジ形状の非挿入部３２と、を持った段付きの外形形状を有する。また、接合補助部材３０には、挿入部３１及び非挿入部３２を貫通する中空部３３が形成される。なお、非挿入部３２の外形形状は、図１Ａに示すような円形に限定されず、任意の形状とすることができる。また、中空部３３の形状も、円形に限定されず、任意の形状とすることができる。
【００２４】
さらに、接合補助部材３０の中空部３３には、アークスポット溶接によってフィラー材（溶接材料）が溶融した、鉄合金、または、Ｎｉ合金の溶接金属４０が充填されると共に、溶接金属４０と、溶融された下板２０及び接合補助部材３０の一部とによって溶融部Ｗが形成される。
【００２５】
以下、異材溶接継手１を構成する異材接合用アークスポット溶接法について、図２Ａ〜図２Ｄを参照して説明する。
まず、図２Ａに示すように、上板１０に穴１１を空ける穴開け作業を行う（ステップＳ１）。次に、図２Ｂに示すように、上板１０と下板２０を重ね合わせる重ね合わせ作業を行う（ステップＳ２）。さらに、図２Ｃに示すように、接合補助部材３０の挿入部３１を、上板１０の上面から、上板１０の穴１１に挿入する（ステップＳ３）。そして、図２Ｄに示すように、以下に詳述する（ａ）溶極式ガスシールドアーク溶接法、（ｂ）ノンガスアーク溶接法、（ｃ）ガスタングステンアーク溶接法、（ｄ）プラズマアーク溶接法、（ｅ）被覆アーク溶接法のいずれかのアーク溶接作業を行うことで、上板１０と下板２０とを接合する（ステップＳ４）。なお、図２Ｄは、（ａ）溶極式ガスシールドアーク溶接法を用いてアーク溶接作業が行われた場合を示している。
【００２６】
ステップＳ１の穴開け作業の具体的な手法としては、ａ）電動ドリルやボール盤といった回転工具を用いた切削、ｂ）ポンチを用いた打抜き、ｃ）金型を用いたプレス型抜きがあげられる。
また、特殊な手法としては、図３Ａ〜図３Ｄに示すように、接合補助部材３０自体をポンチとして、上板１０が配置された下台座５０に対して、接合補助部材３０が固定された上台座５１を接近させ、打抜き加工を施すことで、ステップＳ１の穴開け作業とステップＳ３の接合補助部材３０の挿入作業とが同時に行なわれる。ただし、この場合、中空部３３に母材片Ｍが入り込んだままとなることが希にあり、アーク溶接時の邪魔になるので、母材片Ｍを取り除くことが必要である。
したがって、この手法の場合には、ステップＳ２の重ね合わせ作業とステップＳ３の接合補助部材３０の挿入作業とは、工程順が入れ替わる。
【００２７】
また、ステップＳ４のアーク溶接作業は、接合補助部材３０と下板２０を接合し、かつ接合補助部材３０に設けられた中空部３３を充填するために必要とされる。したがって、アーク溶接には充填材となるフィラー材（溶接材料）の挿入が不可欠となる。具体的に、以下の４つのアーク溶接法により、フィラー材が溶融して溶接金属４０が形成される。
【００２８】
（ａ）溶極式ガスシールドアーク溶接法は、一般的にＭＡＧ（マグ）やＭＩＧ（ミグ）と呼ばれる溶接法であり、ソリッドワイヤもしくはフラックス入りワイヤをフィラー兼アーク発生溶極として用い、ＣＯ２，Ａｒ，Ｈｅといったシールドガスで溶接部を大気から遮断して健全な溶接部を形成する手法である。
【００２９】
（ｂ）ノンガスアーク溶接法は、セルフシールドアーク溶接法とも呼ばれ、特殊なフラックス入りワイヤをフィラー兼アーク発生溶極として用い、一方、シールドガスを不要として、健全な溶接部を形成する手段である。
【００３０】
（ｃ）ガスタングステンアーク溶接法は、ガスシールドアーク溶接法の一種であるが非溶極式であり、一般的にＴＩＧ（ティグ）とも呼ばれる。シールドガスは、ＡｒまたはＨｅの不活性ガスが用いられる。タングステン電極と母材との間にはアークが発生し、フィラーワイヤはアークに横から送給される。
一般的に、フィラーワイヤは通電されないが、通電させて溶融速度を高めるホットワイヤ方式ＴＩＧもある。この場合、フィラーワイヤにはアークは発生しない。
【００３１】
（ｄ）プラズマアーク溶接法はＴＩＧと原理は同じであるが、ガスの２重系統化と高速化によってアークを緊縮させ、アーク力を高めた溶接法である。
【００３２】
（ｅ）被覆アーク溶接法は、金属の芯線にフラックスを塗布した被覆アーク溶接棒をフィラーとして用いるアーク溶接法であり、シールドガスは不要である。
【００３３】
フィラー材（溶接材料）の材質については、溶接金属４０がＦｅ合金となるものであれば、一般的に用いられる溶接用ワイヤが適用可能である。なお、Ｎｉ合金でも鉄との溶接には不具合を生じないので適用可能である。
具体的には、ＪＩＳとして（ａ）Ｚ３３１２，Ｚ３３１３，Ｚ３３１７，Ｚ３３１８，Ｚ３３２１，Ｚ３３２３，Ｚ３３３４、（ｂ）Ｚ３３１３、（ｃ）Ｚ３３１６，Ｚ３３２１，Ｚ３３３４，（ｄ）Ｚ３２１１，Ｚ３２２１，Ｚ３２２３，Ｚ３２２４、ＡＷＳ（Ａｍｅｒｉｃａｎ  Ｗｅｌｄｉｎｇ  Ｓｏｃｉｅｔｙ）として、（ａ）Ａ５．９，Ａ５．１４，Ａ５．１８，Ａ５．２０，Ａ５．２２，Ａ５．２８，Ａ５．２９，Ａ５．３４、（ｂ）Ａ５．２０、（ｃ）Ａ５．９，Ａ５．１４，Ａ５．１８，Ａ５．２８，（ｄ）Ａ５．１，Ａ５．４，Ａ５．５，Ａ５．１１といった規格材が流通している。
【００３４】
これらのアーク溶接法を用いて接合補助部材３０の中空部３３をフィラー材で充填するが、一般的にフィラーワイヤもしくは溶接棒の狙い位置は移動させる必要がなく、適切な送給時間を経てアークを切って溶接を終了させれば良い。ただし、中空部３３の面積が大きい場合は、フィラーワイヤもしくは溶接棒の狙い位置を中空部内で円を描くように移動させても良い。
【００３５】
溶接金属４０は接合補助部材３０の中空部３３を充填し、さらに接合補助部材３０の表面に余盛りＷａを形成するのが望ましい（図１Ｂ参照）。余盛りを形成しない、すなわち、中空部３３が溶接後に外観上残る状態だと、接合強度が不足となる可能性があるためである。特に、板厚方向（３次元方向）の外部応力に対しては、余盛り形成させたほうが高い強度が得られる。
【００３６】
一方、余盛り側と反対側の溶込みについては、図４Ａに示すように、下板２０を適度に溶融していることが必要である。なお、図４Ｂに示すように、下板２０の板厚を超えて溶接金属４０が形成される、いわゆる裏波が出る状態にまで溶けても問題はない。
ただし、下板２０が溶けずに、溶接金属４０が乗っかっているだけであると、高い強度は得られない。また、溶接金属４０が深く溶け込みすぎて、溶接金属４０と下板２０が溶け落ちてしまわないように溶接する必要がある。
以上の作業によって、Ａｌ合金やＭｇ合金製の上板１０と鋼製の下板２０は高い強度で接合される。
【００３７】
また、上記アークスポット溶接法において使用される鋼製の接合補助部材３０は、以下の４つの役割を果たしている。
第１の効果は、Ａｌ合金やＭｇ合金の溶融を避けるための防護壁作用である。Ａｌ合金やＭｇ合金の接合部で最も溶融しやすい箇所は、穴１１の内面や、該内面の周囲の表面である。これらの面を接合補助部材３０で覆うことで、アーク溶接の熱が直接Ａｌ合金やＭｇ合金に伝わるのを防ぎ、鋼と混合して金属間化合物（ＩＭＣ）を作るのを防止する。アーク溶接の溶込み範囲が接合補助部材３０と下板２０のみとなれば、ＡｌやＭｇの溶接金属４０への希釈はゼロとなり、ＩＭＣは完全に防止される。
したがって、溶接金属４０が延性と適度な強度を有していれば、図５Ａに示すように、溶接金属４０は、板幅方向（２次元方向）の外部応力への抵抗作用として働く。
【００３８】
一方、本実施形態ではＩＭＣの発生がゼロである必要はなく、ＩＭＣの多少の形成は許容される。図５Ｂに示すように、穴１１の内面にＩＭＣが形成されても、溶接金属４０が延性と適度な強度を有していれば、溶接金属４０が板幅方向（２次元方向）への外部応力への抵抗作用として働くので、溶接金属４０の周囲に形成されるＩＭＣ層の影響は小さいからである。また、ＩＭＣは脆性的であるが、構造体として引張応力が作用しても、接合部には圧縮応力と引張応力が同時に働く仕組みになっており、圧縮力に対してＩＭＣは十分な強さを維持することから、ＩＭＣ層の形成は破壊伝播にはならない。したがって、接合補助部材３０の挿入部３１は必ずしも、上板１０の板厚と同じである必要はない。
【００３９】
第２の効果として、接合補助部材３０は、板厚方向の外部応力、言い換えれば、引き剥がす応力が働いた際に抵抗力を与える主体的役割を果たす。上記したように、板幅方向（２次元方向）に対しては溶接金属４０が抵抗体として作用するが、板厚方向（３次元方向）に対する応力に対しては、溶接金属４０と上板１０の界面が剥離して抜ける、いわゆる”すっぽ抜け”が起きやすい。
一方、本実施形態では、接合補助部材３０は、穴１１よりも広い面積を有する非挿入部３２を上板１０の上面に配置しているので、図６の矢印に示すような板厚方向への外力が作用した場合でも、すっぽ抜けが防止される。そのため、接合補助部材３０の外形形状は、直径が異なる二段構造にする必要がある。
【００４０】
また、アーク溶接工程により、接合補助部材３０、溶接金属４０、及び下板２０は、強固な金属結合により接合され、その結果、接合補助部材３０の非挿入部３２は板厚方向への外部応力に対して抵抗体となる。
詳細後述するが、非挿入部３２は、直径が大きく、かつ厚さが大きいほど、板厚方向（３次元方向）の外部応力に対して強度を増すため、好ましい。しかしながら、非挿入部３２が必要以上に大きいと、重量増要因や、上板１０の表面からの出っ張り過剰により、美的外観劣化や近接する他の部材との干渉が生じる。このため、非挿入部３２のサイズは、必要設計に応じて決定される。
【００４１】
第３の効果として、Ａｌ合金もしくはＭｇ合金である上板１９と鋼である下板２０とを重ね合わせる際に、重ね合わせ面に生じる空隙（ギャップ）ｇの最小化である（図７Ａ参照）。アーク溶接工程では、溶接金属４０は熱収縮するため、その際、下板２０と接合補助部材３０の非挿入部３２が共に近づく方向に力が作用する。それによって、溶接前に多少の空隙ｇがあっても、図７Ｂに示すように、溶接後には空隙ｇは減少し、接合部の設計精度が高まる。
【００４２】
第４の効果として、接合補助部材３０は、位置決めを支援する役割を有する。上記３つの力学的効果を期待して、接合補助部材３０を上板１０の穴１１に挿入するが、接合補助部材３０の挿入部３１は、１つ目で述べた上板１０の溶融を防ぐ以外に、挿入位置を確実に決めてセットする指標となる役割がある。挿入部３１が無ければ、接合補助部材３０を穴１１と同軸に配置する目安がなくなる。もし、接合補助部材３０を穴１１からずれた場所に配置し、アーク溶接すると、接合補助部材３０、溶接金属４０、及び下板２０の一体化接合が不完全になる、あるいは、さらにＡｌ合金やＭｇ合金の上板１０を溶融して溶接金属４０がＩＭＣ化して脆性的になってしまい、継手結合力が著しく不足することになる可能性がある。
【００４３】
なお、鋼製の接合補助部材３０の材質は、純鉄および鉄合金であれば、特に制限されるものでなく、例えば、軟鋼、炭素鋼、ステンレス鋼などがあげられる。
【００４４】
また、接合補助部材３０の各種寸法は、図８に示すように、上板１０との関係で次のように設定される。
【００４５】
・挿入部高さＰＨ１
挿入部高さＰＨ１は、上板１０の板厚ＢＨの１０％以上１００％以下に設計される。接合補助部材３０の挿入部３１は、上述した接合補助部材３０の第１の効果（Ａｌ，Ｍｇの上板１０の溶接工程時の溶融量低減）および、第４の効果（位置決め支援効果）がある。挿入部高さＰＨ１が大きいほど、アーク熱の上板１０への伝熱を防ぐため、１つ目の効果が高くなって望ましい。しかし、挿入部高さＰＨ１が、上板１０の板厚ＢＨを超えて大きくなると、上板１０と下板２０にギャップができてしまうので望ましくない。したがって、挿入部高さＰＨ１の上限は、板厚ＢＨに対し１００％である。一方、１０％より小さいと、第１の効果が得られなくなり、上板１０の溶融による溶接金属４０の脆化が著しくなる。また、第４の効果も得られなくなる。したがって、挿入部高さＰＨ１の下限は１０％である。
【００４６】
・挿入部直径ＰＤ１
挿入部直径ＰＤ１は、上板１０の穴１１の直径ＢＤに対し８０％以上１０５％以下に設計される。上板１０の横方向（二次元方向）の移動への抵抗力は、第３の効果である接合補助部材３０と下板２０の溶接に伴う熱収縮力も補助的作用を発揮するが、主体的には上板１０に設けられた穴１１の壁面と接合補助部材３０の挿入部３１の物理的接触（第１の効果）により、上板１０の横方向（二次元方向）の移動への大きな抵抗力となる。後者の場合、接合状態で接合補助部材３０の挿入部３１と上板１０の穴１１に隙間が無い状態が最善である。したがって、挿入部直径ＰＤ１と穴１１の直径ＢＤは同一（１００％）が理想的となる。ただし、接合補助部材３０の挿入部３１の径が多少大きくても、上板１０の穴１１まわりの弾性変形分を強引に押し込むことができるので問題は無い。挿入部直径ＰＤ１の実用的な上限は穴１１の直径ＢＤに対し１０５％である。一方、隙間が生じていると容易に横方向の力に対してずれが生じやすくなるので、望ましくないが、隙間分移動した後は、双方接触して大きな抵抗力を発揮する。また、後述するとおり、近接して複数箇所に本実施形態の溶接法を適用すると、個々の溶接部における隙間が一様の方向性を持つことはほとんどなく、確率論的には数が増えるほど隙間の方向は分散され、ある方向の引張応力に対して、いずれかが抵抗力になり、容易にずれることはない。したがって設計精度に応じてある程度の隙間は一般的に許容される。挿入部直径ＰＤ１の下限は、穴１１の直径ＢＤに対し８０％とするが、精度の観点では下限は９０％がより好ましい。
【００４７】
・非挿入部直径ＰＤ２
非挿入部直径ＰＤ２は、上板１０の穴１１の直径ＢＤに対し１０５％以上に設計される。接合補助部材３０の非挿入部３２は、上述した接合補助部材３０の第２の効果で述べたように、板厚方向への外部応力、言い換えれば引き剥がす応力が働いた際への抵抗力としての主体的役割を果たす。非挿入部３２は直径ＰＤ２が大きく、かつ厚さが大きいほど板厚方向（３次元方向）の外部応力に対して強度を増すため、望ましい。非挿入部直径ＰＤ２が穴１１の直径ＢＤに対し１０５％未満では、非挿入部３２の外周部が板厚方向への外部応力に対して弾塑性変形した場合に、上板１０の穴１１の直径ＢＤ以下の見かけ直径に容易になりやすく、さすれば上板１０が抜けてしまいやすくなる。つまり、非挿入部３２が高い抵抗力を示さない。したがって、非挿入部直径ＰＤ２は、穴１１の直径ＢＤの１０５％を下限とする。より好ましくは、非挿入部直径ＰＤ２は、穴１１の直径ＢＤの１２０％を下限とするとよい。一方、接合部強度の観点では上限を設ける必要は無い。
【００４８】
・非挿入部高さＰＨ２
非挿入部高さＰＨ２は、上板１０の板厚ＢＨの５０％以上１５０％以下に設計される。上記で述べたとおり、非挿入部３２は直径が大きく、かつ高さ（厚さ）ＰＨ２が大きいほど板厚方向（３次元方向）の外部応力に対して強度を増すため、望ましい。この非挿入部高さＰＨ２は継手の上板１０の板厚ＢＨに応じて大きくすることで高い抵抗力を発揮する。非挿入部高さＰＨ２が上板１０の板厚ＢＨの５０％未満では、非挿入部３２の外周部が板厚方向への外部応力に対して容易に弾塑性変形を生じ、上板１０の穴１１の直径ＢＤ以下の見かけ直径になると、抜けやすくなる。つまり、非挿入部３２が高い抵抗力を示さない。したがって、非挿入部高さＰＨ２は上板１０の板厚ＢＨの５０％を下限とする。一方、非挿入部高さＰＨ２が上板１０の板厚ＢＨの１５０％を超えて大きくすると、継手強度的には問題ないが、過剰に張り出した形状となって外観が悪いだけでなく、重量も重くなる。したがって、非挿入部高さＰＨ２は、上板１０の板厚ＢＨの１５０％以下にすることが必要である。
【００４９】
また、図１に示すように、アークによる充填溶接工程において、接合補助部材３０の表面上に余盛りＷａが形成される際、余盛りＷａの直径ＷＤは、接合補助部材３０の中空部３３の直径ＰＳの１０５％以上に設定される。
上述のとおり、接合補助部材３０は、板厚方向（３次元方向）の外部応力に対して抵抗力を発揮する役割があるが、中空部３３を完全に埋めなければ高い抵抗力を発揮しない。中空部３３が完全に埋まらず、中空部３３の内側面が残った状態であると、接合補助部材３０と溶接金属４０との結合面積が不足し、容易に外れてしまうことがある。接合補助部材３０と溶接金属４０の結合面積を高めるためには、完全に充填し、余盛りＷａが形成されることが望ましい。余盛りＷａが形成されると、その直径ＷＤは接合補助部材３０の中空部３３の直径ＰＳを超えることになる。余盛りＷａの直径ＷＤは、接合補助部材３０の中空部３３の直径ＰＳの１０５％以上とすると確実に余盛り形成されたことになるため、これを下限値とする。
【００５０】
なお、上板１０及び下板２０の板厚については、限定される必要は必ずしもないが、施工能率と、重ね溶接としての形状を考慮すると、上板１０の板厚は、４．０ｍｍ以下であることが望ましい。一方、アーク溶接の入熱を考慮すると、板厚が過度に薄いと溶接時に溶け落ちてしまい、溶接が困難であることから、上板１０、下板２０共に０．５ｍｍ以上とすることが望ましい。
【００５１】
以上の構成により、上板１０がアルミニウム合金もしくはマグネシウム合金、下板２０が鋼の素材を強固に接合することができる。
【００５２】
ここで、異種金属同士を直接接合する場合の課題としては、ＩＭＣの形成という課題以外に、もう一つの課題が知られている。それは、異種金属同士が接すると、ガルバニ電池を形成する為に腐食を加速する原因になる。この原因（電池の陽極反応）による腐食は電食と呼ばれている。異種金属同士が接する面に水があると腐食が進むので、接合箇所として水が入りやすい場所に本実施形態が適用される場合は、電食防止を目的として、水の浸入を防ぐためのシーリング処理を施す必要がある。本接合法でもＡｌ合金やＭｇ合金と鋼が接する面は複数形成されるので、樹脂系の接着剤をさらなる継手強度向上の目的のみならず、シーリング材として用いることが好ましい。
【００５３】
例えば、図９Ａ及び図９Ｂに示す第１変形例のように、上板１０及び下板２０の接合面で、溶接部周囲に接着剤６０を全周に亘って環状に塗布してもよい。なお、接着剤６０を上板１０及び下板２０の接合面で、溶接部周囲に全周に亘って塗布する方法としては、図１０Ａ及び図１０Ｂに示す第２変形例のように、溶接箇所を除いた接合面の全面に塗布する場合も含まれる、これにより、上板１０、下板２０、及び溶接金属４０の電食速度を下げることができる。
【００５４】
また、図１１Ａ及び図１１Ｂに示す第３変形例のように、上板１０の穴１１の周囲と接合補助部材３０の非挿入部３２の下面との間に接着剤６０を塗布してもよい。これにより、上板１０、接合補助部材３０、及び溶接金属４０の電食速度を下げることができる。
この場合、副次的効果として、アーク溶接前に接合補助部材３０を上板１０に仮止めしておく作用がある。特に、図１２に示すように、アーク溶接が、横向や上向姿勢になる場合、接着剤６０を塗布しておくことで、接合補助部材３０が重力によって落下するのを防ぐことができ、溶接を適切に施工することができる。
【００５５】
さらに、図１３Ａ及び図１３Ｂに示す第４変形例のように、接合補助部材３０の非挿入部３２と上板１０の表面との境界部に接着剤６０を塗布してもよい。これにより、電食速度低下の効果が得られると共に、接着剤塗布をアーク溶接前に行えば、接合補助部材３０を上板１０に仮止めしておく作用が得られる。なお、図１１Ａ及び図１１Ｂに示す第３変形例では、塗布は溶接工程前にしか実施できないが、図１３Ａ及び図１３Ｂに示す第４変形例では、塗布は溶接工程前でも溶接工程後でも可能である。
【００５６】
なお、接合補助部材３０において、非挿入部３２の上板１０との接触面は、図１４Ａに示すように、必ずしも平坦な面である必要はない。即ち、非挿入部３２の上板１０との接触面は、図１４Ｂ及び図１４Ｃに示すように、必要に応じてスリット３４ａ、３４ｂを設けて良い。特に、上板１０との接触面側に円周状のスリット３４ａ又は放射状のスリット３４ｂを設けると、接着剤６０の塗布がスリット３４ａ、３４ｂの隙間に入り込んで逃げなくなるため、安定した接着が行なわれ、シーリングの効果も確実となる。このような平坦ではない面の場合の非挿入部高さＰＨ２の定義は、高さの最も大きな部分とする。
【００５７】
さらに、図１５、及び図１６Ａ〜図１６Ｃに示す第５変形例のように、下板２０に膨出部２１を設けてもよい。
【００５８】
典型的に、ＡｌやＭｇ合金製上板１０の板厚が大きな場合がある。上板１０の板厚が大きいと、溶接工程で溶接ワイヤを沢山溶融して接合補助部材３０の中空部３３を埋める必要があり、熱量が過大となって、充填完了するより先に下板２０の鋼板が溶け落ちしてしまいやすくなる。このため、下板２０について絞り加工で膨出部２１を設ければ、中空部３３の体積が小さくなるので溶け落ち欠陥を防ぎながら、充填することができる。
【００５９】
また、第５変形例では、下板２０の膨出部２１は、上板１０と下板２０とを位置合わせをするための目印となり、下板２０の膨出部２１と上板１０の穴１１を容易に合わせることができ、重ね合わせ作業の効率向上につながる。
【００６０】
また、本実施形態の溶接法は、接合面積が小さい点溶接と言えるので、ある程度の接合面積を有する実用部材同士の重ね合わせ部分Ｊを接合する場合は、本溶接法を図１７Ａ〜図１７Ｃに示すように、複数実施すればよい。これにより、重ね合わせ部分Ｊにおいて強固な接合が行われる。本実施形態は、図１７Ｂ及び図１７Ｃに示すような開断面構造にも使用できるが、特に、図１７Ａに示すような閉断面構造において好適に使用することができる。
【００６１】
以上説明したように、本実施形態の異材接合用アークスポット溶接法によれば、上板１０に穴１１を空ける工程と、上板１０と下板２０を重ね合わせる工程と、挿入部３１と非挿入部３２とを持った段付きの外形形状を有し、且つ、挿入部３１及び非挿入部３２を貫通する中空部３３が形成される鋼製の接合補助部材３０を、上板１０に設けられた穴１１に挿入する工程と、以下の（ａ）〜（ｅ）のいずれかの手法によって、接合補助部材３０の中空部３３を溶接金属４０で充填すると共に、下板２０及び接合補助部材３０を溶接する工程と、を備える。
【００６２】
（ａ）鉄合金、または、Ｎｉ合金の溶接金属４０が得られる溶接ワイヤを溶極として用いるガスシールドアーク溶接法。
（ｂ）前記溶接ワイヤを溶極として用いるノンガスアーク溶接法。
（ｃ）前記溶接ワイヤを非溶極フィラーとして用いるガスタングステンアーク溶接法。
（ｄ）前記溶接ワイヤを非溶極フィラーとして用いるプラズマアーク溶接法。
（ｅ）鉄合金、または、Ｎｉ合金の溶接金属４０が得られる被覆アーク溶接棒を溶極として用いる被覆アーク溶接法。
これにより、Ａｌ合金もしくはＭｇ合金の上板１０と鋼の下板２０を、安価なアーク溶接設備を用いて、強固かつ信頼性の高い品質で接合でき、かつ開断面構造にも閉断面構造にも制限無く適用できる。
【００６３】
また、重ね合わせ工程の前に、上板１０と下板２０の少なくとも一方の重ね合せ面には、穴１１の周囲に、全周に亘って接着剤６０を塗布する工程を、さらに備える。これにより、接着剤は、継手強度向上の他、シーリング材として作用し、上板１０、下板２０及び溶接金属４０の電食速度を下げることができる。
【００６４】
また、挿入工程において、接合補助部材３０の非挿入部３２と、該非挿入部３２と対向する上板１０との間の少なくとも一方の対向面に、接着剤６０を塗布する。これにより、上板１０、接合補助部材３０及び溶接金属４０の電食速度を下げることができる。
【００６５】
また、挿入工程の際、又は、充填溶接工程後に、接合補助部材３０の非挿入部３２と、上板１０の表面との境界部に接着剤６０を塗布する。これにより、上板１０と接合補助部材３０の接合強度を向上することができる。なお、挿入工程の際に、接着剤６０を塗布すれば、接合補助部材３０を仮止めできる作用が得られる。
【００６６】
また、接合補助部材３０の挿入部３１の高さＰＨ１は、上板１０の板厚ＢＨの１０％以上１００％以下であるので、溶接工程時の上板１０への伝熱防止、及び、位置決め支援効果を得ることができる。
【００６７】
また、接合補助部材３０の挿入部３１の直径ＰＤ１は、上板１０の穴１１の直径ＢＤに対し８０％以上１０５％以下であるので、上板１０の板幅方向の外部応力への抵抗力、及び、接合補助部材３０の挿入性を両立することができる。
【００６８】
また、接合補助部材３０の非挿入部３２の直径ＰＤ２は、上板１０の穴１１の直径ＢＤに対し１０５％以上であるので、非挿入部３２は、板厚方向の外部応力への抵抗力として機能することができる。
【００６９】
また、接合補助部材３０の非挿入部３２の高さＰＨ２は、前記第１の板の板厚ＢＨの５０％以上１５０％以下であるので、非挿入部３２は、外観性及び重量増を考慮しつつ、板厚方向の外部応力への抵抗力として機能することができる。
【００７０】
また、接合補助部材の表面上に余盛りＷａが形成され、かつ余盛りＷａの直径ＷＤが、接合補助部材３０の中空部３３の直径ＰＳに対し、１０５％以上となるので、余盛りＷａは、板厚方向の外部応力への抵抗力として機能することができる。
【００７１】
また、本実施形態の接合補助部材３０は、鋼製で、挿入部３１と非挿入部３２とを持った段付きの外形形状を有し、且つ、挿入部３１及び非挿入部３２を貫通する中空部３３が形成される。これにより、接合補助部材３０は、上述した異材接合用アークスポット溶接法に好適に用いられる。
【００７２】
また、本実施形態の異材溶接継手１は、アルミニウム合金もしくはマグネシウム合金製の上板１０と、上板１０にアークスポット溶接された、鋼製の下板２０と、を備え、上板１０は、下板２０との重ね合わせ面に臨む穴１１を有し、上板１０に設けられた穴１１に挿入される挿入部３１と、非挿入部３２と、を持った段付きの外形形状を有し、且つ、挿入部３１及び非挿入部３２を貫通する中空部３３が形成される鋼製の接合補助部材３０をさらに備え、接合補助部材３０の中空部３３は、鉄合金、または、Ｎｉ合金の溶接金属４０で充填されると共に、溶接金属４０と、溶融された下板２０及び接合補助部材３０の一部とによって溶融部Ｗが形成される。
これにより、Ａｌ合金もしくはＭｇ合金の上板１０と鋼の下板２０とを備えた異材溶接継手１は、安価なアーク溶接設備を用いて、強固かつ信頼性の高い品質で接合され、かつ開断面構造にも閉断面構造にも制限無く適用できる。
【００７３】
尚、本発明は、前述した実施形態及び実施例に限定されるものではなく、適宜、変形、改良、等が可能である。
【実施例】
【００７４】
ここで、以下の実施例Ａ〜Ｅを用いて、本実施形態の有効性を確認した。
【００７５】
＜実施例Ａ＞
実施例Ａでは、上板１０を板厚１．６ｍｍのアルミニウム合金Ａ５０８３、下板２０を板厚１．４ｍｍの５９０ＭＰａ級高張力鋼板とした組合せの重ね継手を用いた。また、この重ね継手は、直径１．２ｍｍのＪＩＳ  Ｚ３３１２  ＹＧＷ１６の鋼製溶接ワイヤを用い、Ａｒ８０％＋ＣＯ２２０％の混合ガスをシールドガスとしたマグ溶接法にて、一定時間定点でのアーク溶接を行って接合された。
【００７６】
この溶接継手１に対して、ＪＩＳ  Ｚ３１３６「抵抗スポット及びプロジェクション  溶接継手のせん断試験に対する試験片寸法及び試験方法」、およびＪＩＳ  Ｚ３１３７「抵抗スポット及びプロジェクション溶接継手の十字引張試験」に従って、破壊試験を行った。ここでは、Ｚ３１３６の引張強度をＴＳＳとして表し、Ｚ３１３７の引張強度をＣＴＳとして表す。合否判定値として、ＴＳＳ≧８ｋＮ、ＣＴＳ≧５ｋＮとした。
【００７７】
さらに、必須ではないが好ましい性能値として、溶接継手を塩水噴霧→乾燥→湿潤を繰り替えして加速腐食させるＪＡＳＯ−ＣＣＴ（Ｊａｐａｎｅｓｅ  Ａｕｔｏｍｏｂｉｌｅ  Ｓｔａｎｄａｒｄｓ  Ｏｒｇａｎｉｚａｔｉｏｎ  Ｃｙｃｌｉｃ  Ｃｏｒｒｏｓｉｏｎ  Ｔｅｓｔ）を２８日間実施し、その後同様に破壊試験を実施して、腐食後ＴＳＳおよび腐食後ＣＴＳを取得した。これら好ましい性能値の合格判定値は腐食無し試験の値に対し８０％以上とした。
【００７８】
表１では、比較例をＮｏ．Ａ１〜Ａ５、本実施例をＮｏ．Ａ６〜Ａ１４に示す。
【００７９】
【表１】
2018034164.tif 000003
【００８０】
Ｎｏ．Ａ１は、接合補助部材を用いず、上板１０に穴も開けず、上板１０に対して直接アーク溶接を実施したものである。また、接着剤も用いていない。鋼製溶接ワイヤとアルミ母材が溶融混合するので、形成された溶接金属は極めて脆い金属間化合物となり、低いＴＳＳ，ＣＴＳとなった。
【００８１】
Ｎｏ．Ａ２は上板１０に直径７．０ｍｍの穴１１を設けるが、接合補助部材３０を用いないでアーク溶接を実施したものである。Ｎｏ．Ａ１に比べると溶接金属のアルミ混合量が低下するので、金属間化合物量が少なく、脆化度合も低いが、それでもなお低いＴＳＳ，ＣＴＳであった。
【００８２】
Ｎｏ．Ａ３は穴開けをしていない上板１０の上に接合補助部材３０を載せて、その上からアーク溶接したものである。接合補助部材３０の材質はＪＩＳ  Ｇ３１０６  ＳＭ４９０Ｃである（以降、実施例Ａの材質は同じ）。なお、ここでは接合補助部材３０には穴開けをしていない。この結果、接合補助部材３０と上板１０を貫通して下板２０まで溶け込ますことができず、溶接することができなかった。
【００８３】
Ｎｏ．Ａ４は直径７．０ｍｍの穴１１を穴開けした上板１０の上に接合補助部材３０を載せて、その上からアーク溶接したものである。なお、ここでは接合補助部材３０には穴開けをしていない。この結果、接合補助部材３０を貫通して下板２０まで溶け込ますことは何とかできたものの、下板２０の溶込み幅が非常に小さく、破壊試験をすると容易に破断した。
【００８４】
Ｎｏ．Ａ５は穴開けをしていない上板１０の上に接合補助部材３０を載せて、その上からアーク溶接したものである。接合補助部材３０には直径５．０ｍｍの穴開けをしている。この結果、溶接金属はＮｏ．Ａ１と同様に鋼製溶接ワイヤとアルミ母材が溶融混合したものになるので、形成された溶接金属は極めて脆い金属間化合物となり、低いＴＳＳ，ＣＴＳとなった。
【００８５】
一方、Ｎｏ．Ａ６〜Ａ１４は、直径７．０ｍｍの穴１１を穴開けした上板１０の上に接合補助部材３０を載せて、その上からアーク溶接したものである。接合補助部材３０には直径５．０ｍｍの穴開けを施しており、挿入部３１が上板１０の穴１１に収まるように加工された２段階形状となっている。これらの試験体では形成される溶接金属４０のアルミ流入が接合補助部材３０の存在によりゼロもしくは極めて低く抑制され、高品質の溶接金属が形成される。さらに、下板２０の溶込みも十分大きくなり、また接合補助部材３０の非挿入部が上板１０の穴１１に対して広い面積を有する構造となっているため、十字引張試験ではすっぽ抜けが防げて高いＣＴＳも得られた。さらにまた、適切な箇所に金属用常温速硬化型２液混合接着材を塗布した試験体（Ａ７〜Ａ９，Ａ１２〜Ａ１４）では、アルミと鋼界面の電食を防ぐ作用があり、腐食によるＣＴＳやＴＳＳの低下が抑制されて、高い腐食後ＣＴＳ，ＴＳＳを示した。具体的にはＮｏ．Ａ６に対して、Ｎｏ．Ａ７、Ｎｏ．Ａ８、Ｎｏ．Ａ９と接着剤塗布箇所を増やすにつれ、腐食後ＴＳＳおよび腐食後ＣＴＳが順に高まっていることがわかる。
【００８６】
＜実施例Ｂ＞
実施例Ｂでは、上板１０を板厚０．８ｍｍのマグネシウム合金ＡＳＴＭ  ＡＺ３１Ｂ、下板２０を板厚１．０ｍｍの７８０ＭＰａ級高張力鋼板とした組合せの重ね継手を用いた。また、この重ね継手は、Ａｒ１００％ガスをシールドガスとして用いた交流ティグ溶接法にて、直径１．０ｍｍのＪＩＳ  Ｚ３３１６  ＹＧＴ５０の鋼製溶接ワイヤを非通電フィラーとして挿入しながら一定時間定点でのアーク溶接を行って接合した。
【００８７】
この溶接継手１に対して、ＪＩＳ  Ｚ３１３６およびＪＩＳ  Ｚ３１３７に従って、破壊試験を行った。ここではＺ３１３６の引張強度をＴＳＳとして表し、Ｚ３１３７の引張強度をＣＴＳと表す。合否判定値として、ＴＳＳ≧４ｋＮ、ＣＴＳ≧３ｋＮとした。
【００８８】
さらに、必須ではないが好ましい性能値として、実施例Ａと同様に、溶接継手１に対してＪＡＳＯ−ＣＣＴを２８日間実施し、その後同様に破壊試験を実施して、腐食後ＴＳＳおよび腐食後ＣＴＳを取得した。これら好ましい性能値の合格判定値は腐食無し試験の値に対し８０％以上とした。
【００８９】
表２では、比較例をＮｏ．Ｂ１〜Ｂ５、本実施例をＮｏ．Ｂ６〜Ｂ１４に示す。
【００９０】
【表２】
2018034164.tif 000004
【００９１】
Ｎｏ．Ｂ１は接合補助部材を用いず、上板１０に穴も開けず、上板１０に対して直接アーク溶接を実施したものである。接着剤も用いていない。鋼製溶接ワイヤとマグネシウム母材が溶融混合するので、形成された溶接金属は極めて脆い金属間化合物となり、低いＴＳＳ，ＣＴＳとなった。
【００９２】
Ｎｏ．Ｂ２は上板１０に直径５．０ｍｍの穴１１を設けるが、接合補助部材を用いないでアーク溶接を実施したものである。Ｎｏ．Ｂ１に比べると溶接金属のマグネシウム合金混合量が低下するので、金属間化合物量が少なく、脆化度合も低いが、それでもなお低いＴＳＳ，ＣＴＳであった。
【００９３】
Ｎｏ．Ｂ３は穴開けをしていない上板１０の上に接合補助部材３０を載せて、その上からアーク溶接したものである。接合補助部材３０の材質はＪＩＳ  Ｇ３１０１  ＳＳ４００である（以降、実施例Ｂの材質同じ）。なお、ここでは接合補助部材３０には穴開けをしていない。この結果、接合補助部材３０と上板１０を貫通して下板２０まで溶け込ますことは何とかできたものの、下板２０の溶込み幅が非常に小さく、破壊試験をすると容易に破断した。
【００９４】
Ｎｏ．Ｂ４は直径５．０ｍｍの穴１１を穴開けした上板１０の上に接合補助部材３０を載せて、その上からアーク溶接したものである。なお、ここでは接合補助部材３０には穴開けをしていない。この結果、接合補助部材３０を貫通して下板２０まで溶け込ますことは何とかできたものの、下板２０の溶込み幅が非常に小さく、破壊試験をすると容易に破断した。
【００９５】
Ｎｏ．Ｂ５は穴開けをしていない上板１０の上に接合補助部材３０を載せて、その上からアーク溶接したものである。接合補助部材３０には直径３．８ｍｍの穴開けをしている。この結果、溶接金属はＮｏ．Ｂ１と同様に鋼製溶接ワイヤとマグネシウム合金母材が溶融混合したものになるので、形成された溶接金属は極めて脆い金属間化合物となり、低いＴＳＳ，ＣＴＳとなった。
【００９６】
一方、Ｎｏ．Ｂ６〜Ｂ１４は、直径５．０ｍｍの穴１１を穴開けした上板１０の上に接合補助部材３０を載せて、その上からアーク溶接したものである。接合補助部材３０には直径３．８ｍｍの穴開けを施しており、挿入部３１が上板１０の穴１１に収まるように加工された２段階形状となっている。これらの試験体では形成される溶接金属４０のマグネシウム流入が接合補助部材３０の存在によりゼロもしくは極めて低く抑制され、高品質の溶接金属４０が形成される。さらに、下板２０の溶込みも十分大きくなり、また接合補助部材３０の非挿入部３２が上板１０の穴１１に対して広い面積を有する構造となっているため、十字引張試験ではすっぽ抜けが防げて高いＣＴＳも得られた。さらにまた、適切な箇所に接着材を塗布した試験体（Ｂ７〜Ｂ１４）では、マグネシウム合金と鋼界面の電食を防ぐ作用があり、腐食によるＣＴＳやＴＳＳの低下が抑制されて、高い腐食後ＣＴＳ，ＴＳＳを示した。具体的にはＮｏ．Ｂ６に対して、Ｎｏ．Ｂ７、Ｎｏ．Ｂ８、Ｎｏ．Ｂ９と接着剤塗布箇所を増やすにつれ、腐食後ＴＳＳおよび腐食後ＣＴＳが順に高まっていることがわかる。
【００９７】
＜実施例Ｃ＞
実施例Ｃでは、上板１０が板厚２．６ｍｍのアルミニウム合金Ａ６０６１、下板２０が板厚２．２ｍｍの４００ＭＰａ級鋼板とした組合せの重ね継手を用いた。また、重ね継手は、直径４．０ｍｍのＪＩＳ  Ｚ３２５２  ＥＣＮｉ−Ｃ１のＮｉ合金被覆アーク溶接棒を用いた被覆アーク溶接法にて、一定時間定点でのアーク溶接を行って接合した。
【００９８】
この溶接継手１に対して、ＪＩＳ  Ｚ３１３６およびＪＩＳ  Ｚ３１３７に従って、破壊試験を行った。ここではＺ３１３６の引張強度をＴＳＳとして表し、Ｚ３１３７の引張強度をＣＴＳと表す。合否判定値として、ＴＳＳ≧９ｋＮ、ＣＴＳ≧６ｋＮとした。
【００９９】
さらに、必須ではないが好ましい性能値として、実施例Ａ、Ｂと同様に、溶接継手１に対して、ＪＡＳＯ−ＣＣＴを２８日間実施し、その後同様に破壊試験を実施して、腐食後ＴＳＳおよび腐食後ＣＴＳを取得した。これら好ましい性能値の合格判定値は腐食無し試験の値に対し８０％以上とした。
【０１００】
表３では、比較例をＮｏ．Ｃ１〜Ｃ５、本実施例をＮｏ．Ｃ６〜Ｃ１３に示す。
【０１０１】
【表３】
2018034164.tif 000005
【０１０２】
Ｎｏ．Ｃ１は接合補助部材を用いず、上板１０に穴も開けず、上板１０に対して直接アーク溶接を実施したものである。接着剤も用いていない。Ｎｉ合金溶接棒とアルミニウム母材が溶融混合するので、形成された溶接金属は極めて脆い金属間化合物となり、低いＴＳＳ，ＣＴＳとなった。
【０１０３】
Ｎｏ．Ｃ２は上板１０に直径９．０ｍｍの穴１１を設けるが、接合補助部材３０を用いないでアーク溶接を実施したものである。Ｎｏ．Ｃ１に比べると溶接金属のアルミニウム合金混合量が低下するので、金属間化合物量が少なく、脆化度合も低いが、それでもなお低いＴＳＳ，ＣＴＳであった。
【０１０４】
Ｎｏ．Ｃ３は穴開けをしていない上板１０の上に接合補助部材３０を載せて、その上からアーク溶接したものである。接合補助部材３０の材質はＪＩＳ  Ｇ４０５１  Ｓ１２Ｃである（以降、実施例Ｃの材質同じ）。なお、ここでは接合補助部材３０には穴開けをしていない。この結果、接合補助部材３０と上板１０を貫通して下板２０まで溶け込ますことができず、溶接することができなかった。
【０１０５】
Ｎｏ．Ｃ４は直径９．０ｍｍの穴１１を穴開けした上板１０の上に接合補助部材３０を載せて、その上からアーク溶接したものである。なお、ここでは接合補助部材３０には穴開けをしていない。この結果、接合補助部材３０を貫通して下板２０まで溶け込ますことは何とかできたものの、下板２０の溶込み幅が非常に小さく、破壊試験をすると容易に破断した。
【０１０６】
Ｎｏ．Ｃ５は穴開けをしていない上板１０の上に接合補助部材３０を載せて、その上からアーク溶接したものである。接合補助部材３０には直径７．０ｍｍの穴開けをしている。この結果、溶接金属はＮｏ．Ｃ１と同様にＮｉ合金溶接棒とマグネシウム合金母材が溶融混合したものになるので、形成された溶接金属は極めて脆い金属間化合物となり、低いＴＳＳ，ＣＴＳとなった。
【０１０７】
一方、Ｎｏ．Ｃ６〜Ｃ１２は、直径９．０ｍｍの穴１１を穴開けした上板１０の上に接合補助部材３０を載せて、その上からアーク溶接したものである。接合補助部材３０には直径７．０ｍｍの穴開けを施しており、挿入部３１が上板１０の穴１１に収まるように加工された２段階形状となっている。これらの試験体では形成される溶接金属のアルミ流入が接合補助部材３０の存在によりゼロもしくは極めて低く抑制され、高品質の溶接金属が形成される。さらに、下板２０の溶込みも十分大きくなり、また接合補助部材３０の非挿入部３２が上板１０の穴１１に対して広い面積を有する構造となっているため、十字引張試験ではすっぽ抜けが防げて高いＣＴＳも得られた。さらにまた、適切な箇所に接着材を塗布した試験体（Ｎｏ．Ｃ７〜Ｃ１１）では、アルミと鋼界面の電食を防ぐ作用があり、腐食によるＣＴＳやＴＳＳの低下が抑制されて、高い腐食後ＣＴＳ，ＴＳＳを示した。
【０１０８】
＜実施例Ｄ＞
実施例Ｄでは、上板１０が板厚１．２ｍｍのアルミニウム合金Ａ６Ｎ０１、下板２０が板厚１．２ｍｍのＳＰＣＣ鋼板とした組合せの重ね継手を用いた。また、重ね継手は、直径１．２ｍｍのＪＩＳ  Ｚ３３１３  Ｔ４９Ｔ１４−０ＮＳ−Ｇの鋼製フラックス入りワイヤを用いたセルフシールドアーク溶接法にて、一定時間定点でのアーク溶接を行って接合した。
【０１０９】
この溶接継手１に対して、ＪＩＳ  Ｚ３１３６およびＪＩＳ  Ｚ３１３７に従って、破壊試験を行った。ここではＺ３１３６の引張強度をＴＳＳとして表し、Ｚ３１３７の引張強度をＣＴＳと表す。合否判定値として、ＴＳＳ≧６ｋＮ、ＣＴＳ≧４ｋＮとした。
【０１１０】
さらに、必須ではないが好ましい性能値として、実施例Ａ，Ｂ，Ｃと同様に、溶接継手１に対して、ＪＡＳＯ−ＣＣＴを２８日間実施し、その後同様に破壊試験を実施して、腐食後ＴＳＳおよび腐食後ＣＴＳを取得した。これら好ましい性能値の合格判定値は腐食無し試験の値に対し８０％以上とした。
【０１１１】
表４では、比較例をＮｏ．Ｄ１〜Ｄ２、本実施例をＮｏ．Ｄ３〜Ｄ４に示す。
【０１１２】
【表４】
2018034164.tif 000006
【０１１３】
Ｎｏ．Ｄ１は接合補助部材を用いず、上板１０に穴も開けず、上板１０に対して直接アーク溶接を実施したものである。接着剤も用いていない。鋼製溶接ワイヤとアルミニウム母材が溶融混合するので、形成された溶接金属は極めて脆い金属間化合物となり、低いＴＳＳ，ＣＴＳとなった。
【０１１４】
Ｎｏ．Ｄ２は上板１０に直径６．０ｍｍの穴１１を設けるが、接合補助部材３０を用いないでアーク溶接を実施したものである。Ｎｏ．Ｄ１に比べると溶接金属のアルミニウム合金混合量が低下するので、金属間化合物量が少なく、脆化度合も低いが、それでもなお低いＴＳＳ，ＣＴＳであった。
【０１１５】
一方、Ｎｏ．Ｄ３〜Ｄ４は、直径６．０ｍｍの穴１１を穴開けした上板１０の上に、ＪＩＳ  Ｇ３１０６  ＳＭ４９０Ａ材を加工した接合補助部材３０を載せて、その上からアーク溶接したものである。接合補助部材３０には直径４．４ｍｍの穴開けを施しており、挿入部３１が上板１０の穴１１に収まるように加工された２段階形状となっている。これらの試験体では形成される溶接金属４０のアルミ流入が接合補助部材３０の存在によりゼロもしくは極めて低く抑制され、高品質の溶接金属４０が形成される。さらに、下板２０の溶込みも十分大きくなり、また接合補助部材３０の非挿入部が上板１０の穴１１に対して広い面積を有する構造となっているため、十字引張試験ではすっぽ抜けが防げて高いＣＴＳも得られた。さらにまた、適切な箇所に接着材を塗布した試験体Ｎｏ．Ｄ４では、アルミと鋼界面の電食を防ぐ作用があり、腐食によるＣＴＳやＴＳＳの低下が抑制されて、接着材無しの試験体Ｎｏ．Ｄ３に比べて高い腐食後ＣＴＳ，ＴＳＳを示した。
【０１１６】
＜実施例Ｅ＞
実施例Ｅでは、上板１０を板厚４．０ｍｍのアルミニウム合金Ａ７Ｎ０１、下板２０を板厚３．０ｍｍの１１８０ＭＰａ級高張力鋼板とした組合せの重ね継手を用いた。下板２０の溶接すべき箇所には、絞り加工により高さ１．５ｍｍの膨出部２１を形成した。また、この重ね継手は、直径１．２ｍｍのＪＩＳ  Ｚ３３２１  ＹＳ３０９Ｌのステンレス鋼製溶接ワイヤを用い、シールドガス：Ａｒ９９％＋Ｈ２１％、プラズマガス：Ａｒ１００％としたプラズマアーク溶接法にて、一定時間定点でのアーク溶接を行って接合された。
【０１１７】
この溶接継手１に対して、ＪＩＳ  Ｚ３１３６「抵抗スポット及びプロジェクション  溶接継手のせん断試験に対する試験片寸法及び試験方法」、およびＪＩＳ  Ｚ３１３７「抵抗スポット及びプロジェクション溶接継手の十字引張試験」に従って、破壊試験を行った。ここでは、Ｚ３１３６の引張強度をＴＳＳとして表し、Ｚ３１３７の引張強度をＣＴＳとして表す。合否判定値として、ＴＳＳ≧１０ｋＮ、ＣＴＳ≧８ｋＮとした。
【０１１８】
さらに、必須ではないが好ましい性能値として、実施例Ａ〜Ｄと同様に、溶接継手１に対してＪＡＳＯ−ＣＣＴを２８日間実施し、その後同様に破壊試験を実施して、腐食後ＴＳＳおよび腐食後ＣＴＳを取得した。これら好ましい性能値の合格判定値は腐食無し試験の値に対し８０％以上とした。
【０１１９】
表５では、本実施例をＮｏ．Ｅ１〜Ｅ３に示す。
【０１２０】
【表５】
2018034164.tif 000007
【０１２１】
Ｎｏ．Ｅ１〜Ｅ３は１０．０ｍｍの穴開けをした上板１０の上に穴径８．０ｍｍの接合補助部材３０を載せて、その上からアーク溶接したものである。接合補助部材３０には穴開けを施しており、挿入部３１が上板１０の穴１１に収まるように加工された２段階形状となっている。これらの試験体では形成される溶接金属４０へのアルミ流入が接合補助部材３０の存在によりゼロもしくは極めて低く抑制され、高品質の溶接金属が形成される。さらに、下板２０の溶込みも十分大きくなり、また接合補助部材３０の非挿入部３２が上板１０の穴１１に対して広い面積を有する構造となっているため、十字引張試験ではすっぽ抜けが防げて高いＣＴＳも得られた。さらにまた、適切な箇所に金属用常温速硬化型２液混合接着材を塗布した試験体（Ｅ１，Ｅ３）では、アルミと鋼界面の電食を防ぐ作用があり、腐食によるＣＴＳやＴＳＳの低下が抑制されて、高い腐食後ＣＴＳ，ＴＳＳを示した。具体的にはＮｏ．Ｅ２に対して、Ｎｏ．Ｅ３は接着剤塗布しており、腐食後ＴＳＳおよび腐食後ＣＴＳが高まっていることがわかる。
【符号の説明】
【０１２２】
１０    上板
１１    穴
２０    下板
３０    接合補助部材
３１    挿入部
３２    非挿入部
３３    中空部
４０    溶接金属
Ｗ      溶融部
Ｗａ    余盛り
【図１Ａ】
2018034164.tif 000008
【図１Ｂ】
2018034164.tif 000009
【図２Ａ】
2018034164.tif 000010
【図２Ｂ】
2018034164.tif 000011
【図２Ｃ】
2018034164.tif 000012
【図２Ｄ】
2018034164.tif 000013
【図３Ａ】
2018034164.tif 000014
【図３Ｂ】
2018034164.tif 000015
【図３Ｃ】
2018034164.tif 000016
【図３Ｄ】
2018034164.tif 000017
【図４Ａ】
2018034164.tif 000018
【図４Ｂ】
2018034164.tif 000019
【図５Ａ】
2018034164.tif 000020
【図５Ｂ】
2018034164.tif 000021
【図６】
2018034164.tif 000022
【図７Ａ】
2018034164.tif 000023
【図７Ｂ】
2018034164.tif 000024
【図８】
2018034164.tif 000025
【図９Ａ】
2018034164.tif 000026
【図９Ｂ】
2018034164.tif 000027
【図１０Ａ】
2018034164.tif 000028
【図１０Ｂ】
2018034164.tif 000029
【図１１Ａ】
2018034164.tif 000030
【図１１Ｂ】
2018034164.tif 000031
【図１２】
2018034164.tif 000032
【図１３Ａ】
2018034164.tif 000033
【図１３Ｂ】
2018034164.tif 000034
【図１４Ａ】
2018034164.tif 000035
【図１４Ｂ】
2018034164.tif 000036
【図１４Ｃ】
2018034164.tif 000037
【図１５】
2018034164.tif 000038
【図１６Ａ】
2018034164.tif 000039
【図１６Ｂ】
2018034164.tif 000040
【図１６Ｃ】
2018034164.tif 000041
【図１７Ａ】
2018034164.tif 000042
【図１７Ｂ】
2018034164.tif 000043
【図１７Ｃ】
2018034164.tif 000044